PTFE 표면 에 스티렌 중합체 로 구성 된 층 을 형성 시킨 후 , 스티렌 단량체 13 . 75 중량 부 및 아크릴로니트릴 단량체 7 . 50 중량 부를 동시 에 적가 하 였 다 . 보조 개시제 로 큐 멘 하이드로 - 퍼 옥사이드 를 1 . 5 내지 3 . 0 중량 부 적가 하 였 다 . 그 후 , 반응 혼합물 을 반응기 내 에서 80 rpm 이상 으로 교반 하 면서 온도 를 90 ℃ 까지 승 온 시키 고 , 약 1 시간 정치 시켜 반응 을 성숙 시켰 다 . 반응물 을 하 부식 원심 분리기 로 600 ~ 800 rpm 에서 30 분 간 회전 시켰 고 , 하부 배출구 에서 페이스트 상태 로 생성물 을 얻 었 다 . 열풍 건조기 를 이용 하 여 , 페이스트 를 60 ℃ 에서 약 2 ~ 3 시간 건조 시켜 , 입자 형태 의 난연 보조제 를 얻 었 다 . 난연 보조제 의 잔존 수분 은 0 . 5 중량 % 이하 였 다 .